(57)【要約】【課題】  本来的な透明性、制電性及び防曇性、並びに水性インクの定着性を同時に且つ持続して充足する熱可塑性樹脂系フィルムを提供する。【解決手段】  表面に水性インクによる印刷の施された単層又は積層の熱可塑性樹脂系フィルムにおいて、表面に水性インクによる印刷の施された層を、ポリオレフィン系樹脂に、特定の３成分を所定濃度で含有させたポリオレフィン系樹脂組成物で形成した。【選択図】          なし【特許請求の範囲】
【請求項１】
表面に水性インクによる印刷の施された単層又は積層の熱可塑性樹脂系フィルムにおいて、表面に水性インクによる印刷の施された層が、ポリオレフィン系樹脂に、下記のＡ成分、Ｂ成分及びＣ成分を必須成分として含有させ且つこれらを合計で０．１１〜５重量％となるよう含有させたポリオレフィン系樹脂組成物で形成されて成ることを特徴とする熱可塑性樹脂系フィルム。
Ａ成分：３〜６価の脂肪族アルコールと炭素数８〜２２の脂肪族モノカルボン酸との部分エステル、脂肪族炭化水素基の炭素数が６〜２２であり且つ置換基が２−ヒドロキシエチル基であるＮ，Ｎ−二置換脂肪族第３アミン及びアシル基の炭素数が６〜２２であり且つ置換基が２−ヒドロキシエチル基であるＮ，Ｎ−二置換脂肪族第３アミドから選ばれる一つ又は二つ以上
Ｂ成分：アルキル基の炭素数６〜２２のアルキルスルホン酸アルカリ金属塩、アルキル基の炭素数２〜２２のアルキルアリールスルホン酸アルカリ金属塩及びアルキル基の炭素数２〜２２の１，２−ビス（アルキルオキシカルボニル）−１−エタンスルホン酸アルカリ金属塩から選ばれる一つ又は二つ以上
Ｃ成分：ヒンダードフェノール系酸化防止剤、燐系酸化防止剤及び硫黄系酸化防止剤から選ばれる一つ又は二つ以上
【請求項２】
ポリオレフィン系樹脂組成物が、ポリオレフィン系樹脂に、Ａ成分を０．０５〜２重量％、Ｂ成分を０．０５〜２重量％及びＣ成分を０．０１〜１重量％となるよう含有させたものである請求項１記載の熱可塑性樹脂系フィルム。
【請求項３】
ポリオレフィン系樹脂組成物が、ポリオレフィン系樹脂に、Ａ成分を０．１〜１重量％、Ｂ成分を０．１〜１重量％及びＣ成分を０．０２〜０．５重量％となるよう含有させたものである請求項１記載の熱可塑性樹脂系フィルム。
【請求項４】
ポリオレフィン系樹脂組成物が、ポリオレフィン系樹脂に、Ａ成分、Ｂ成分及びＣ成分を、Ａ成分／Ｂ成分＝６０／４０〜８０／２０（重量比）の割合となるよう、且つＣ成分／（Ａ成分＋Ｂ成分）＝１／１００〜１００／１００（重量比）の割合となるよう含有させたものである請求項１〜３のいずれか一つの項記載の熱可塑性樹脂系フィルム。
【請求項５】
Ａ成分が、３価又は４価の脂肪族アルコールと炭素数１２〜１８の脂肪族モノカルボン酸との部分エステルである請求項１〜４のいずれか一つの項記載の熱可塑性樹脂系フィルム。
【請求項６】
Ｂ成分が、アルキル基の炭素数１２〜１８のアルキルスルホン酸アルカリ金属塩である請求項１〜５のいずれか一つの項記載の熱可塑性樹脂系フィルム。
【請求項７】
Ｃ成分が、ヒンダードフェノール系酸化防止剤及び燐系酸化防止剤の混合物である請求項１〜６のいずれか一つの項記載の熱可塑性樹脂系フィルム。
【発明の詳細な説明】
【技術分野】
【０００１】
本発明は表面に水性インクによる印刷の施された熱可塑性樹脂系フィルムに関し、更に詳しくは表面に水性インクによる印刷の施された層を有する単層又は積層の熱可塑性樹脂系フィルムに関する。食品、薬品、産業資材等の包装に熱可塑性樹脂系フィルムが広く使用されている。かかる熱可塑性樹脂系フィルムの表面には一般に、有機溶剤系インクや水性インクによる印刷が施されているが、近年では、安全性や環境改善の観点から、水性インクによる印刷の施されたものの需要が高まっており、その更なる性能向上が要求されている。表面に水性インクによる印刷の施された熱可塑性樹脂系フィルムは、本来的な透明性、良好な制電性及び防曇性に加えて、印刷した水性インクの定着性に優れたものであることが要求されているのである。本発明は、かかる要求に応える表面に水性インクによる印刷の施された熱可塑性樹脂系フィルムに関する。
【背景技術】
【０００２】
従来、表面に水性インクによる印刷の施された熱可塑性樹脂系フィルムとして、表面に水性インクによる印刷の施された層が、ポリオレフィン系樹脂に、ポリオキシエチレンアルキルアミド、多価アルコールの脂肪酸部分エステル、ポリオキシエチレンアルキルアミン、アルケニルジエタノールアミドと高級脂肪酸のエステル、アルキルジエタノールアミンと高級脂肪酸のエステル等を含有させたポリオレフィン系樹脂組成物で形成されて成るものが知られている（例えば特許文献１〜３参照）。
【０００３】
ところが、かかる従来の熱可塑性樹脂系フィルムには、本来的な透明性、制電性及び防曇性、並びに印刷した水性インクの定着性を同時に且つ持続して充足することができないという問題がある。
【特許文献１】特開平７−１６４６０８号公報
【特許文献２】特開２００２−２１０９０１号公報
【特許文献３】特開２００３−２６８１６６号公報
【発明の開示】
【発明が解決しようとする課題】
【０００４】
本発明が解決しようとする課題は、表面に水性インクによる印刷の施された単層又は積層の熱可塑性樹脂系フィルムであって、本来的な透明性、制電性及び防曇性、並びに印刷した水性インクの定着性を同時に且つ持続して充足する熱可塑性樹脂系フィルムを提供する処にある。
【課題を解決するための手段】
【０００５】
しかして本発明者らは、前記の問題を解決するべく研究した結果、表面に水性インクによる印刷の施された単層又は積層の熱可塑性樹脂系フィルムとしては、水性インクによる印刷の施された層が、ポリオレフィン系樹脂に特定の３成分を所定割合で含有させたポリオレフィン系樹脂組成物で形成されて成るものが正しく好適であることを見出した。
【０００６】
すなわち本発明は、表面に水性インクによる印刷の施された単層又は積層の熱可塑性樹脂系フィルムにおいて、表面に水性インクによる印刷の施された層が、ポリオレフィン系樹脂に、下記のＡ成分、Ｂ成分及びＣ成分を必須成分として含有させ且つこれらを合計で０．１１〜５重量％となるよう含有させたポリオレフィン系樹脂組成物で形成されて成ることを特徴とする熱可塑性樹脂系フィルムに係る。
【０００７】
Ａ成分：３〜６価の脂肪族アルコールと炭素数８〜２２の脂肪族モノカルボン酸との部分エステル、脂肪族炭化水素基の炭素数が６〜２２であり且つ置換基が２−ヒドロキシエチル基であるＮ，Ｎ−二置換脂肪族第３アミン及びアシル基の炭素数が６〜２２であり且つ置換基が２−ヒドロキシエチル基であるＮ，Ｎ−二置換脂肪族第３アミドから選ばれる一つ又は二つ以上
【０００８】
Ｂ成分：アルキル基の炭素数６〜２２のアルキルスルホン酸アルカリ金属塩、アルキル基の炭素数２〜２２のアルキルアリールスルホン酸アルカリ金属塩及びアルキル基の炭素数２〜２２の１，２−ビス（アルキルオキシカルボニル）−１−エタンスルホン酸アルカリ金属塩から選ばれる一つ又は二つ以上
【０００９】
Ｃ成分：ヒンダードフェノール系酸化防止剤、燐系酸化防止剤及び硫黄系酸化防止剤から選ばれる一つ又は二つ以上
【００１０】
本発明に係る表面に水性インクによる印刷の施された熱可塑性樹脂系フィルム（以下、単に本発明の熱可塑性樹脂系フィルムという）は、単層又は積層の熱可塑性樹脂系フィルムである。それが単層のものである場合、水性インクによる印刷はその表面に施されており、またそれが積層のものである場合、水性インクによる印刷は片側又は両側の外層の表面に施されている。いずれの場合であっても、本発明の熱可塑性樹脂系フィルムは、水性インクによる印刷の施された層が、ポリオレフィン系樹脂に、Ａ成分、Ｂ成分及びＣ成分を含有させたポリオレフィン系樹脂組成物で形成されている。
【００１１】
水性インクによる印刷の施された層を形成するポリオレフィン系樹脂組成物に用いるポリオレフィン系樹脂としては、１）エチレン、プロピレン、１−ブテン、１−ヘキセン、４−メチルペンテン−１、１−オクテン等の炭素数２〜８のα−オレフィンから選ばれる一つから得られる、ポリエチレン、ポリプロピレン等のα−オレフィン単独重合体、２）前記のような炭素数２〜８のα−オレフィンから選ばれる二つ以上から得られる、エチレン−プロピレン共重合体、エチレン−（１−ブテン）共重合体、エチレン−（１−ヘキセン）共重合体等のα−オレフィン共重合体、３）エチレンと酢酸ビニルとから得られる共重合体、４）エチレンとビニルアルコールとから得られる共重合体等が挙げられるが、なかでも前記１）のα−オレフィン単独重合体、前記２）のα−オレフィン共重合体が好ましい。また前記２）のα−オレフィン共重合体としては、エチレンと炭素数４〜８のα−オレフィンとの共重合体であって、全構成単位中に炭素数４〜８のα−オレフィンから形成された構成単位を３．５〜５０重量％有するものが好ましい。かかるα−オレフィン共重合体は、いずれも公知の高活性チーグラー触媒、メタロセン触媒等の均一系触媒を用い、気相法、溶液重合法等によって得られるものがより好ましく、密度が０．８６〜０．９４ｇ／cm３、ＭＦＲが０．０１〜２０ｇ／１０分であるものが特に好ましい。以上例示したポリオレフィン系樹脂は、二つ以上のポリオレフィン系樹脂を混合して用いることもできる。
【００１２】
水性インクによる印刷の施された層を形成することとなるポリオレフィン系樹脂組成物に用いるＡ成分には、１）３〜６価の脂肪族多価アルコールと炭素数８〜２２の脂肪族モノカルボン酸との部分エステル、２）脂肪族炭化水素基の炭素数が６〜２２であり且つ置換基が２−ヒドロキシエチル基であるＮ，Ｎ−二置換脂肪族第３アミン、３）アシル基の炭素数が６〜２２であり且つ置換基が２−ヒドロキシエチル基であるＮ，Ｎ−二置換脂肪族第３アミド、４）以上の１）〜３）のうちでいずれか二つ以上の任意の混合物が含まれる。
【００１３】
Ａ成分としての３〜６価の脂肪族アルコールと炭素数８〜２２の脂肪族モノカルボン酸との部分エステルにおいて、原料となる３〜６価の脂肪族アルコールとしては、１）グリセリン、トリメチロールプロパン等の３価の脂肪族アルコール、２）ペンタエリスリトール、グルコース、ソルビタン、ジグリセリン、エチレングリコールジグリセリルエーテル等の４価の脂肪族アルコール、３）トリグリセリン、トリメチロールプロパンジグリセリルエーテル等の５価の脂肪族アルコール、４）ソルビトール、テトラグリセリン、ジペンタエリスリトール等の６価の脂肪族アルコールが挙げられる。また他の原料となる炭素数８〜２２の脂肪族モノカルボン酸としては、オクタン酸、ドデカン酸、テトラデカン酸、オクタデカン酸、エイコサン酸、テトラデセン酸、オクタデセン酸、エイコセン酸、イソオクタデカン酸、１２−ヒドロキシオクタデカン酸等が挙げられる。Ａ成分としての部分エステルは、以上説明した３〜６価の脂肪族アルコールと炭素数８〜２２の脂肪族モノカルボン酸との適宜の組み合わせから得られるものであり、いずれの場合においても分子中に少なくとも１個の遊離の水酸基を有するものであるが、なかでも３価又は４価の脂肪族アルコールと炭素数１２〜１８の脂肪族モノカルボン酸とから得られる部分エステルが好ましい。
【００１４】
Ａ成分としての脂肪族炭化水素基の炭素数が６〜２２であり且つ置換基が２−ヒドロキシエチル基であるＮ，Ｎ−二置換脂肪族第３アミンとしては、Ｎ，Ｎ−ビス（２−ヒドロキシエチル）ヘキシルアミン、Ｎ，Ｎ−ビス（２−ヒドロキシエチル）オクチルアミン、Ｎ，Ｎ−ビス（２−ヒドロキシエチル）ラウリルアミン、Ｎ，Ｎ−ビス（２−ヒドロキシエチル）ミリスチルアミン、Ｎ，Ｎ−ビス（２−ヒドロキシエチル）パルミチルアミン、Ｎ，Ｎ−ビス（２−ヒドロキシエチル）ステアリルアミン、Ｎ，Ｎ−ビス（２−ヒドロキシエチル）ベヘニルアミン、Ｎ，Ｎ−ビス（２−ヒドロキシエチル）エイコシルアミン、Ｎ，Ｎ−ビス（２−ヒドロキシエチル）ドコシルアミン等が挙げられるが、なかでも脂肪族炭化水素基の炭素数が１２〜１８であり且つ置換基が２−ヒドロキシエチル基であるＮ，Ｎ−二置換脂肪族第３アミンが好ましい。
【００１５】
Ａ成分としてのアシル基の炭素数が６〜２２であり且つ置換基が２−ヒドロキシエチル基であるＮ，Ｎ−二置換脂肪族第３アミドとしては、Ｎ，Ｎ−ビス（２−ヒドロキシエチル）ヘキサンアミド、Ｎ，Ｎ−ビス（２−ヒドロキシエチル）オクタンアミド、Ｎ，Ｎ−ビス（２−ヒドロキシエチル）デカンアミド、Ｎ，Ｎ−ビス（２−ヒドロキシエチル）ドデカンアミド、Ｎ，Ｎ−ビス（２−ヒドロキシエチル）テトラデカンアミド、Ｎ，Ｎ−ビス（２−ヒドロキシエチル）ヘキサデカンアミド、Ｎ，Ｎ−ビス（２−ヒドロキシエチル）オクタデカンアミド、Ｎ，Ｎ−ビス（２−ヒドロキシエチル）エイコサンアミド、Ｎ，Ｎ−ビス（２−ヒドロキシエチル）ドコサンアミド等が挙げられるが、なかでもアシル基の炭素数が１２〜１８であり且つ置換基が２−ヒドロキシエチル基であるＮ，Ｎ−二置換脂肪族第３アミドが好ましい。
【００１６】
以上Ａ成分について説明したが、なかでもＡ成分としては、３価又は４価の脂肪族アルコールと炭素数１２〜１８の脂肪族モノカルボン酸との部分エステルが好ましい。かかる部分エステルとしては、ジグリセリン＝モノステアラート、ジグリセリン＝モノラウラート、ソルビタン＝モノステアラート、グリセリン＝ステアラート等が挙げられる。
【００１７】
水性インクによる印刷の施された層を形成することとなるポリオレフィン系樹脂組成物に用いるＢ成分には、１）アルキル基の炭素数６〜２２のアルキルスルホン酸アルカリ金属塩、２）アルキル基の炭素数２〜２２のアルキルアリールスルホン酸アルカリ金属塩、３）アルキル基の炭素数２〜２２の１，２−ビス（アルキルオキシカルボニル）−１−エタンスルホン酸アルカリ金属塩、４）以上の１）〜３）のうちでいずれか二つ以上の任意の混合物が含まれる。
【００１８】
Ｂ成分としてのアルキル基の炭素数６〜２２のアルキルスルホン酸アルカリ金属塩としては、ヘキシルスルホン酸ナトリウム、オクチルスルホン酸ナトリウム、デシルスルホン酸ナトリウム、ドデシルスルホン酸ナトリウム、テトラデシルスルホン酸ナトリウム、ペンタデシルスルホン酸ナトリウム、ヘキサデシルスルホン酸ナトリウム、オクタデシルスルホン酸ナトリウム、ヘキシルスルホン酸リチウム、オクチルスルホン酸リチウム、テトラデシルスルホン酸リチウム、ヘキサデシルスルホン酸リチウム、オクタデシルスルホン酸リチウム、エイコシルスルホン酸カリウム、ドコシルスルホン酸カリウム等が挙げられるが、なかでもアルキル基の炭素数１２〜１８のアルキルスルホン酸アルカリ金属塩が好ましい。
【００１９】
Ｂ成分としてのアルキル基の炭素数２〜２２のアルキルアリールスルホン酸アルカリ金属塩としては、エチルベンゼンスルホン酸ナトリウム、プロピルベンゼンスルホン酸ナトリウム、ブチルベンゼンスルホン酸ナトリウム、ドデシルベンゼンスルホン酸ナトリウム、オクタデシルベンゼンスルホン酸カリウム、エイコシルベンゼンスルホン酸カリウム、ジブチルナフタレンスルホン酸ナトリウム等が挙げられるが、なかでもアルキル基の炭素数８〜１８のアルキルアリールスルホン酸アルカリ金属塩が好ましい。
【００２０】
Ｂ成分としてのアルキル基の炭素数２〜２２の１，２−ビス（アルキルオキシカルボニル）−１−エタンスルホン酸アルカリ金属塩としては、１，２−ビス（エチルオキシカルボニル）−１−エタンスルホン酸エステルナトリウム、１，２−ビス（プロピルオキシカルボニル）−１−エタンスルホン酸エステルナトリウム、１，２−ビス（オクチルオキシカルボニル）−１−エタンスルホン酸エステルナトリウム、１，２−ビス（ドデシルオキシカルボニル）−１−エタンスルホン酸エステルリチウム、１，２−ビス（エイコシルオキシカルボニル）−１−エタンスルホン酸エステルリチウム等が挙げられるが、なかでもアルキル基の炭素数４〜１８の１，２−ビス（アルキルオキシカルボニル）−１−エタンスルホン酸アルカリ金属塩が好ましい。
【００２１】
以上Ｂ成分について説明したが、なかでもＢ成分としては、アルキル基の炭素数１２〜１８のアルキルスルホン酸アルカリ金属塩が好ましい。
【００２２】
水性インクによる印刷の施された層を形成することとなるポリオレフィン系樹脂組成物に用いるＣ成分には、１）ヒンダードフェノール系酸化防止剤、２）燐系酸化防止剤、３）硫黄系酸化防止剤、４）以上の１）〜３）のうちでいずれか二つ以上の任意の混合物が含まれる。
【００２３】
Ｃ成分としてのヒンダードフェノール系酸化防止剤としては、４−ｔ−ブチルカテコール、３，５−ジ−ｔ−ブチル−４−ヒドロキシ−トルエン、ｎ−オクタデシル−β−（４’−ヒドロキシ−３’，５’−ジ−ｔ−ブチルフェニル）プロピオネート、テトラキス［メチレン−３−（３’，５’−ジ−ｔ−ブチル−４’−ヒドロキシフェニル）プロピオネート］メタン、１，３，５−トリメチル−２，４，６’−トリス（３，５−ジ−ｔ−ブチル−４−ヒドロキシベンジル）ベンゼン、カルシウム（３，５−ジ−ｔ−ブチル−４−ヒドロキシ−ベンジル−モノエチル−フォスフェート）、トリエチレングリコール−ビス［３−（３−ｔ−ブチル−５−メチル−４−ヒドロキシフェニル）プロピオネート］、ペンテリスリチル−テトラキス［３−（３，５−ジ−ｔ−ブチルアニリノ）−１，３，５−トリアジン］、３，９−ビス［１，１−ジメチル−２−｛β−（３−ｔ−ブチル−４−ヒドロキシ−５−メチルフェニル）プロピオニルオキシ｝エチル］２，４，８，１０−テトラオキサスピロ［５，５］ウンデカン、ビス［３，３−ビス（４’−ヒドロキシ−３’−ｔ−ブチルフェニル）酪酸］グリコールエステル、トリフェノール、２，２’−エチリデンビス（４，６−ジ−ｔ−ブチルフェノール）、Ｎ，Ｎ’−ビス［３−（３，５−ジ−ｔ−ブチル−４−ヒドロキシフェニル）プロピオニル］ヒドラジン、２，２’−オキサミドビス［エチル−３−（３，５−ジ−ｔ−ブチル−４−ヒドロキシフェニル）プロピオネート］、１，３，５−トリス（３’，５’−ジ−ｔ−ブチル−４’−ヒドロキシベンジル）−Ｓ−トリアジン−２，４，６（１Ｈ，３Ｈ，５Ｈ）−トリオン、１，３，５−トリス（４−ｔ−ブチル−３−ヒドロキシ−２，６−ジメチルベンジル）イソシアヌレート、３，５−ジ−ｔ−ブチル−４−ヒドロキシヒドロシンナミックアヒドトリエステルウイズ−１，３，５−トリス（２−ヒドロキシエチル）−Ｓ−トリアジン−２，４，６（１Ｈ，３Ｈ，５Ｈ）、Ｎ，Ｎ−ヘキサメチレンビス（３，５−ジ−ｔ−ブチル−４−ヒドロキシ−ヒドロシンナアミド）等が挙げられる。
【００２４】
Ｃ成分としての燐系酸化防止剤としては、トリス（ミックスド、モノ及びジノリルフェニル）フォスファイト、トリス（２，３−ジ−ｔ−ブチルフェニル）フォスファイト、４，４’−ブチリデン−ビス（３−メチル−６−ｔ−ブチルフェニル−ジ−トリデシル）フォスファイト、１，１，３−トリス（２−メチル−４−ジ−トリデシルフォスファイト−５−ｔ−ブチルフェニル）ブタン、トリス（２，４−ジ−ｔ−ブチルフェニル）フォスファイト、ビス（２，４−ジ−ｔ−ブチルフェニル）ペンタエリスリトール−ジ−フォスファイト、テトラキス（２，４−ジ−ｔ−ブチルフェニル）−４，４’−ビフェニレンフォスファナイト、ビス（２，６−ジ−ｔ−ブチル−４−メチルフェニル）ペンタエリストール−ジ−フォスファイト、テトラキス（２，４−ジ−ｔ−ブチルフェニル）−４，４’−ビフェニレンジホスフォナイト、トリフェニルホスファイト、ジフェニルデシルホスファイト、トリデシルホスファイト、トリオクチルホスファイト、トリドデシルホスファイト、トリオクタデシルフォスファイト、トリノニルフェニルホスファイト、トリドデシルトリチオホスファイト等が挙げられる。
【００２５】
Ｃ成分としての硫黄系酸化防止剤としては、ジラウリル−３，３’−チオジプロピオン酸エステル、ジミリスチル−３，３’−チオジウロピオン酸エステル、ジステアリル−３，３’−チオジプロピオン酸エステル、ラウリルステアリル−３，３’−チオジプロピオン酸エステル、ジラウリルチオジプロピオネート、ジオクタデシルサルファイド、ペンタエリストリール−テトラ（β−ラウリル−チオプロピオネート）エステル等が挙げられる。
【００２６】
以上Ｃ成分について説明したが、なかでもＣ成分としては、ヒンダードフェノール系酸化防止剤及び燐系酸化防止剤の混合物が好ましい。
【００２７】
本発明の熱可塑性樹脂系フィルムは、水性インクによる印刷の施された層が、ポリオレフィン系樹脂に、以上説明したＡ成分、Ｂ成分及びＣ成分を必須成分として含有させ、且つこれらを合計で０．１１％〜５重量％となるように含有させたポリオレフィン系樹脂組成部通で形成されて成るものであるが、かかるポリオレフィン系樹脂組成物としては、ポリオレフィン系樹脂に、Ａ成分を０．０５〜２重量％、Ｂ成分を０．０５〜２重量％及びＣ成分を０．０１〜１重量％となるよう含有させたものが好ましく、Ａ成分を０．１〜１重量％、Ｂ成分を０．１〜１重量％及びＣ成分を０．０２〜０．５重量％となるよう含有させたものがより好ましく、なかでもＡ成分／Ｂ成分＝６０／４０〜８０／２０（重量比）の割合となるよう、且つＣ成分／（Ａ成分＋Ｂ成分）＝１／１００〜１００／１００（重量比）の割合となるよう含有させたものが特に好ましい。
【００２８】
水性インクによる印刷の施された層を形成することとなるポリオレフィン系樹脂組成物には、合目的的に他の剤を含有させることができる。かかる他の剤としては、熱安定剤、中和剤、滑剤、耐候剤、紫外線吸収剤、アンチブロッキング剤が挙げられるが、これらの他の剤の含有量は可及的に少量とするのが好ましい。
【００２９】
水性インクによる印刷の施された層を形成することとなるポリオレフィン系樹脂組成物は、それ自体は公知の方法で調製できる。これには例えば、１）予めポリオレフィン系樹脂と、Ａ成分、Ｂ成分及びＣ成分とをタンブラーブレンダー、ヘンシェルミキサー等の混合機に投入して混合し、単軸押出し機や多軸押出し機等の押出し機により溶融混練しつつ造粒して、Ａ成分、Ｂ成分及びＣ成分を高濃度に含有するマスターペレットを作製しておき、このマスターペレットを更にポリオレフィン系樹脂と混合して所定のポリオレフィン系樹脂組成物とする方法、２）ポリオレフィン系樹脂と、Ａ成分、Ｂ成分及びＣ成分とをタンブラーブレンダー、ヘンシェルミキサー等の混合機に投入して混合し、ニーダーや単軸押出し機や多軸押出し機等で溶融混練しつつ造粒して、所定のポリオレフィン系樹脂組成物とする方法等が挙げられる。
【００３０】
本発明の熱可塑性樹脂系フィルムは、それ自体は公知の方法で製造できる。通常は単層又は積層の熱可塑性樹脂系フィルムを成形し、その表面に水性インクによる印刷を施す。かかる成形方法としては、空冷インフレーション成形、空冷２段インフレーション成形、水冷インフレーション成形等のインフレーション成形、Ｔダイとしてストレート・マニホールド型、コート・ハンガー型、これらを組み合わせたもの等を用いたＴダイ成形が挙げられ、また成形フィルムの積層方法としては、ドライラミネート法、サンドラミネート法、押出しラミネート法、共押出し法等が挙げられるが、なかでも共押出し法が好ましい。これらの積層方法を行う際には、ポリウレタン系接着剤、有機チタン系アンカーコート剤、イソシアネート系アンカーコート剤、接着性樹脂等を使用することができる。成形や積層後に、逐次二軸延伸法、同時二軸延伸法、チューブラー二軸延伸法等で延伸することもできる。かくして成形、更には積層や延伸した単層又は積層の熱可塑性樹脂系フィルムには、水性インクによる印刷を施す表面に、コロナ処理等の公知の表面処理加工を行なうのが好ましい。
【００３１】
本発明の熱可塑性樹脂系フィルムの表面に施されているのは水性インクによる印刷である。水性インクとしては、公知の水性インクを使用できるが、印刷時におけるインク中の有機溶剤量が３０重量％以下のものが好ましい。かかる有機溶剤としては、エタノール、イソプロピルアルコール、ｎ−プロピルアルコール等の低級アルコールが挙げられる。また印刷方法としては、公知の印刷方法が挙げられる。これには例えば、グラビア印刷、スクリーン印刷、フレキソ印刷、オフセット印刷等が挙げられる。
【発明の効果】
【００３２】
本発明の熱可塑性樹脂系フィルムは、本来的な透明性、制電性及び防曇性、並びに水性インクの定着性を同時に且つ持続して充足する。
【発明を実施するための最良の形態】
【００３３】
本発明の熱可塑性樹脂系フィルムの実施形態としては、次の１）〜８）が挙げられる。
１）表面に水性インクによる印刷の施された単層の熱可塑性樹脂系フィルムであって、表面に水性インクによる印刷の施された層（前記の単層）が、下記のポリオレフィン系樹脂（Ｅ−１）に、下記のＡ−１成分を０．２０重量％、下記のＢ−１成分を０．１２重量％及び下記のＣ−１成分を０．３０重量％となるよう含有させたポリオレフィン系樹脂組成物で形成されて成る熱可塑性樹脂系フィルム。
ポリオレフィン系樹脂（Ｅ−１）：エチレン−（１−ブテン）共重合体（エチレン共重合比率９５％、密度０．９２０ｇ／cm３、ＭＦＲ２．１ｇ／１０分）
Ａ−１成分：ジグリセリン＝モノステアラート
Ｂ−１成分：テトラデシルスルホン酸ナトリウム
Ｃ−１成分：ｎ−オクタデシル−β−（４’−ヒドロキシ−３’，５’−ジ−ｔ−ブチルフェニル）プロピオネート／トリス（２，４−ジ−ｔ−ブチルフェニル）フォスファイト＝５０／５０（重量比）の混合物
【００３４】
２）表面に水性インクによる印刷の施された単層の熱可塑性樹脂系フィルムであって、表面に水性インクによる印刷の施された層（前記の単層）が、下記のポリオレフィン系樹脂（Ｅ−２）に、下記のＡ−２成分を０．９６重量％、下記のＢ−２成分を０．２６重量％及び下記のＣ−２成分を０．０３重量％となるよう含有させたポリオレフィン系樹脂組成物で形成されて成る熱可塑性樹脂系フィルム。
ポリオレフィン系樹脂（Ｅ−２）：エチレン−プロピレン共重合体（エチレン共重合比率４％、密度０．９０ｇ／cm３、ＭＦＲ８．０ｇ／１０分）
Ａ−２成分：ソルビタン＝モノステアラート
Ｂ−２成分：ペンタデシルスルホン酸ナトリウム
Ｃ−２成分：テトラキス［メチレン−３−（３’，５’−ジ−ｔ−ブチル−４’−ヒドロキシフェニル）プロピオネート］メタン／トリス（２，４−ジ−ｔ−ブチルフェニル）フォスファイト＝５０／５０（重量比）の混合物
【００３５】
３）表面に水性インクによる印刷の施された単層の熱可塑性樹脂系フィルムであって、表面に水性インクによる印刷の施された層（前記の単層）が、下記のポリオレフィン系樹脂（Ｅ−３）に、下記のＡ−３成分を０．６３重量％、下記のＢ−３成分を０．４０重量％及び下記のＣ−３成分を０．１５重量％となるよう含有させたポリオレフィン系樹脂組成物で形成されて成る熱可塑性樹脂系フィルム。
ポリオレフィン系樹脂（Ｅ−３）：エチレン−（１−ヘキセン）共重合体（エチレン共重合比率９６％、密度０．９３０ｇ／cm３、ＭＦＲ１．０ｇ／１０分）
Ａ−３成分：ジグリセリン＝モノラウラート／グリセリン＝モノステアラート＝３０／７０（重量比）の混合物
Ｂ−３成分：テトラデシルスルホン酸ナトリウム／ペンタデシルスルホン酸ナトリウム＝５０／５０（重量比）の混合物
Ｃ−３成分：ｎ−オクタデシル−β−（４’−ヒドロキシ−３’，５’−ジ−ｔ−ブチルフェニル）プロピオネート／テトラキス（２，４−ジ−ｔ−ブチルフェニル）−４，４’−ビフェニレンジホスフォナイト＝５０／５０（重量比）の混合物
【００３６】
４）表面に水性インクによる印刷の施された単層の熱可塑性樹脂系フィルムであって、表面に水性インクによる印刷の施された層（前記の単層）が、下記のポリオレフィン系樹脂（Ｅ−４）に、下記のＡ−４成分を０．７０重量％、下記のＢ−４成分を０．３０重量％及び下記のＣ−４成分を０．４５重量％となるよう含有させたポリオレフィン系樹脂組成物で形成されて成る熱可塑性樹脂系フィルム。
ポリオレフィン系樹脂（Ｅ−４）：ポリプロピレン（密度０．９０ｇ／cm３、ＭＦＲ２．４ｇ／１０分）
Ａ−４成分：ジグリセリン＝モノラウラート／グリセリン＝モノステアラート／ソルビタン＝モノステアラート＝２０／５０／３０（重量比）の混合物
Ｂ−４成分：テトラデシルスルホン酸ナトリウム／ペンタデシルスルホン酸ナトリウム／ヘキサデシルスルホン酸ナトリウム＝４０／５０／１０（重量比）の混合物
Ｃ−４成分：テトラキス［メチレン−３−（３’，５’−ジ−ｔ−ブチル−４’−ヒドロキシフェニル）プロピオネート］メタン／テトラキス（２，４−ジ−ｔ−ブチルフェニル）−４，４’−ビフェニレンジホスフォナイト＝５０／５０（重量比）の混合物
【００３７】
５）表面に水性インクによる印刷の施された積層（３層）の熱可塑性樹脂系フィルムであって、表面に水性インクによる印刷の施された層（一方の外層）が、前記のポリオレフィン系樹脂（Ｅ−１）に、前記のＡ−１成分を０．２０重量％、前記のＢ−１成分を０．１２重量％及び前記のＣ−１成分を０．３０重量％となるよう含有させたポリオレフィン系樹脂組成物で形成されており、中間層及び他方の外層が前記のポリオレフィン系樹脂（Ｅ−１）で形成されて成る熱可塑性樹脂系フィルム。
【００３８】
６）表面に水性インクによる印刷の施された積層（３層）の熱可塑性樹脂系フィルムであって、表面に水性インクによる印刷の施された層（一方の外層）が、前記のポリオレフィン系樹脂（Ｅ−２）に、前記のＡ−２成分を０．９６重量％、前記のＢ−２成分を０．２６重量％及び前記のＣ−２成分を０．０３重量％となるよう含有させたポリオレフィン系樹脂組成物で形成されており、中間層及び他方の外層が前記のポリオレフィン系樹脂（Ｅ−２）で形成されて成る熱可塑性樹脂系フィルム。
【００３９】
７）表面に水性インクによる印刷の施された積層（３層）の熱可塑性樹脂系フィルムであって、表面に水性インクによる印刷の施された層（一方の外層）が、前記のポリオレフィン系樹脂（Ｅ−４）に、前記のＡ−３成分を０．６３重量％、前記のＢ−３成分を０．４０重量％及び前記のＣ−３成分を０．１５重量％となるよう含有させたポリオレフィン系樹脂組成物で形成されており、中間層及び他方の外層が前記のポリオレフィン系樹脂（Ｅ−４）で形成されて成る熱可塑性樹脂系フィルム。
【００４０】
８）表面に水性インクによる印刷の施された積層（３層）の熱可塑性樹脂系フィルムであって、表面に水性インクによる印刷の施された層（一方の外層）が、下記のポリオレフィン系樹脂（Ｅ−５）に、前記のＡ−４成分を０．７０重量％、前記のＢ−４成分を０．３０重量％及び前記のＣ−４成分を０．４５重量％となるよう含有させたポリオレフィン系樹脂組成物で形成されており、中間層及び他方の外層が下記のポリオレフィン系樹脂（Ｅ−５）で形成されて成る熱可塑性樹脂系フィルム。
ポリオレフィン系樹脂（Ｅ−５）：ポリエチレン（密度０．９２７ｇ／cm３、ＭＦＲ４．０ｇ／１０分）
【００４１】
以下、本発明の構成及び効果をより具体的にするため、実施例等を挙げるが、本発明がこれらの実施例に限定されるというものではない。尚、以下の実施例及び比較例において、部は重量部を、また％は重量％を意味する。
【実施例】
【００４２】
試験区分１（単層の熱可塑性樹脂系フィルムの製造）
・実施例１
エチレン−（１−ブテン）共重合体（エチレン共重合比率９５％、密度０．９２０ｇ／cm３、ＭＦＲ２．１ｇ／１０分）９３．８部、ジグリセリン＝モノステアラート２．０部、テトラデシルスルホン酸ナトリウム１．２部及びｎ−オクタデシル−β−（４’−ヒドロキシ−３’，５’−ジ−ｔ−ブチルフェニル）プロピオネート／トリス（２，４−ジ−ｔ−ブチルフェニル）フォスファイト＝５０／５０（重量比）の混合物３．０部をタンブラーブレンダーに投入し、混合した後、二軸押出機により溶融混練して、ポリオレフィン系樹脂組成物のマスターペレットを得た。このマスターペレット１０部と前記のエチレン−（１−ブテン）共重合体（エチレン共重合比率９５％、密度０．９２０ｇ／cm３、ＭＦＲ２．１ｇ／１０分）９０部をタンブラーブレンダーにて混合し、７５mmφでリップ間隙０．５mmのダイを取り付けたインフレーション成形機（中部化学機械製作所社製のＴＫＮ−４０）に供し、ポリオレフィン系樹脂組成物の押し出し温度２００℃及びＢＵＲ＝１．８の条件でインフレーション成形を行い、厚さ４０μｍの単層の熱可塑性樹脂系フィルムを製造した。
【００４３】
・実施例２〜１０及び比較例１〜５
実施例１の熱可塑性樹脂系フィルムの製造と同様にして、実施例２〜１０及び比較例１〜５の熱可塑性樹脂系フィルムを製造した。実施例１も含め、以上で製造した各例の熱可塑性樹脂系フィルムの内容を表１にまとめて示した。
【００４４】
【表１】
2005187633.tif 000002
【００４５】
表１において、
＊１：ポリオレフィン系樹脂組成物中のＡ成分の含有割合（重量％）
＊２：ポリオレフィン系樹脂組成物中のＢ成分の含有割合（重量％）
＊３：ポリオレフィン系樹脂組成物中のＣ成分の含有割合（重量％）
＊４：ポリオレフィン系樹脂組成物中のＡ成分、Ｂ成分及びＣ成分の合計含有割合（重量％）
＊５：Ａ成分／Ｂ成分の割合（重量比）
＊６：Ａ成分とＢ成分との合計１００部に対するＣ成分の割合（部）
【００４６】
Ａ−１：ジグリセリン＝モノステアラート
Ａ−２：ソルビタン＝モノステアラート
Ａ−３：ジグリセリン＝モノラウラート／グリセリン＝モノステアラート＝３０／７０（重量比）の混合物
Ａ−４：ジグリセリン＝モノラウラート／グリセリン＝モノステアラート／ソルビタン＝モノステアラート＝２０／５０／３０（重量比）の混合物
Ａ−５：トリグリセリン＝モノカプラート
Ａ−６：グリセリン＝モノべへナート
Ａ−７：ソルビタン＝モノカプリラート／ソルビタン＝モノステアラート＝５０／５０（重量比）の混合物
Ａ−８：テトラグリセリン＝モノラウラート
Ａ−９：Ｎ，Ｎ−ビス（２−ヒドロキシエチル）ミリスチルアミン／グリセリン＝モノステアラート＝２０／８０（重量比）の混合物
Ａ−１０：＝Ｎ，Ｎ−ビス（２−ヒドロキシエチル）ラウリルアミド／グリセリン＝モノステアラート＝４０／６０（重量比）の混合物
【００４７】
Ｂ−１：テトラデシルスルホン酸ナトリウム
Ｂ−２：ペンタデシルスルホン酸ナトリウム
Ｂ−３：テトラデシルスルホン酸ナトリウム／ペンタデシルスルホン酸ナトリウム＝５０／５０（重量比）の混合物
Ｂ−４：テトラデシルスルホン酸ナトリウム／ペンタデシルスルホン酸ナトリウム／ヘキサデシルスルホン酸ナトリウム＝４０／５０／１０（重量比）の混合物
Ｂ−５：デシルスルホン酸ナトリウム
Ｂ−６：デシルベンゼンスルホン酸リチウム／ドデシルベンゼンスルホン酸リチウム＝５０／５０（重量比）の混合物
Ｂ−７：ドコシルスルホン酸カリウム
Ｂ−８：ドデシルベンゼンスルホン酸リチウム
Ｂ−９：１，２−ビス（オクチルオキシカルボニル）−１−エタンスルホン酸ナトリウム
Ｂ−１０：ドデシルベンゼンスルホン酸ナトリウム／テトラデシルスルホン酸ナトリウム＝５０／５０（重量比）の混合物
【００４８】
Ｃ−１：ｎ−オクタデシル−β−（４’−ヒドロキシ−３’，５’−ジ−ｔ−ブチルフェニル）プロピオネート／トリス（２，４−ジ−ｔ−ブチルフェニル）フォスファイト＝５０／５０（重量比）の混合物
Ｃ−２：テトラキス［メチレン−３−（３’，５’−ジ−ｔ−ブチル−４’−ヒドロキシフェニル）プロピオネート］メタン／トリス（２，４−ジ−ｔ−ブチルフェニル）フォスファイト＝５０／５０（重量比）の混合物
Ｃ−３：ｎ−オクタデシル−β−（４’−ヒドロキシ−３’，５’−ジ−ｔ−ブチルフェニル）プロピオネート／テトラキス（２，４−ジ−ｔ−ブチルフェニル）−４，４’−ビフェニレンジホスフォナイト＝５０／５０（重量比）の混合物
Ｃ−４：テトラキス［メチレン−３−（３’，５’−ジ−ｔ−ブチル−４’−ヒドロキシフェニル）プロピオネート］メタン／テトラキス（２，４−ジ−ｔ−ブチルフェニル）−４，４’−ビフェニレンジホスフォナイト＝５０／５０（重量比）の混合物
Ｃ−５：ｎ−オクタデシル−β−（４’−ヒドロキシ−３’，５’−ジ−ｔ−ブチルフェニル）プロピオネート
Ｃ−６：テトラキス［メチレン−３−（３’，５’−ジ−ｔ−ブチル−４’−ヒドロキシフェニル）プロピオネート］メタン
Ｃ−７：ｎ−オクタデシル−β−（４’−ヒドロキシ−３’，５’−ジ−ｔ−ブチルフェニル）プロピオネート／ジラウリル−３，３’−チオジプロピオン酸エステル＝５０／５０（重量比）の混合物
Ｃ−８：１，３，５−トリス（３’，５’−ジ−ｔ−ブチル−４’−ヒドロキシベンジル）−Ｓ−トリアジン−２，４，６（１Ｈ，３Ｈ，５Ｈ）−トリオン
Ｃ−９：テトラキス［メチレン−３−（３’，５’−ジ−ｔ−ブチル−４’−ヒドロキシフェニル）プロピオネート］メタン／ジラウリル−３，３’−チオジプロピオン酸エステル＝５０／５０（重量比）の混合物
Ｃ−１０：１，３，５−トリス（３’，５’−ジ−ｔ−ブチル−４’−ヒドロキシベンジル）−Ｓ−トリアジン−２，４，６（１Ｈ，３Ｈ，５Ｈ）−トリオン／ジラウリル−３，３’−チオジプロピオン酸エステル＝５０／５０（重量比）
【００４９】
Ｅ−１：エチレン−（１−ブテン）共重合体（エチレン共重合比率９５％、密度０．９２０ｇ／cm３、ＭＦＲ２．１ｇ／１０分）
Ｅ−２：エチレン−プロピレン共重合体（エチレン共重合比率４％、密度０．９０ｇ／cm３、ＭＦＲ８．０ｇ／１０分）
Ｅ−３：エチレン−（１−ヘキセン）共重合体（エチレン共重合比率９６％、密度０．９３０ｇ／cm３、ＭＦＲ１．０ｇ／１０分）
Ｅ−４：ポリプロピレン（密度０．９０ｇ／cm３、ＭＦＲ２．４ｇ／１０分）
Ｅ−５：ポリエチレン（密度０．９２７ｇ／cm３、ＭＦＲ４．０ｇ／１０分）
Ｅ−６：エチレン−酢酸ビニル共重合体（エチレン共重合比率９８％、ＭＦＲ１．５ｇ／１０分）
【００５０】
試験区分２（熱可塑性樹脂系フィルムの評価）
試験区分１で製造した熱可塑性樹脂系フィルムについて、透明性、制電性、防曇性及び水性インクの定着性を下記の方法で評価した。結果を表２にまとめて示した。
【００５１】
・透明性
試験区分１で製造した熱可塑性樹脂系フィルムを、２０℃で相対湿度６５％の条件下に２４時間調湿した後、ヘイズを測定して、下記の基準で評価した。４０℃で相対湿度５０％の条件下に４週間保管したものについても同様の評価を行なった。
評価基準
◎：５％未満（透明性が優れている）
○：５以上１０％未満（透明性が良好である）
△：１０以上１５％未満（透明性が劣っている）
×：１５％以上（透明性が著しく劣っている）
【００５２】
・制電性
試験区分１で製造した熱可塑性樹脂系フィルムを、２０℃で相対湿度６５％の条件下に２４時間調湿した後、同条件で表面固有抵抗（Ω）を表面抵抗値測定装置（東亜電波工業社製の商品名ＳＭ−８２１０）を用いて測定し、下記の基準で評価した。４０℃で相対湿度５０％の条件下に４週間保管したものについても同様の評価を行なった。
評価基準
◎：１×１０１２Ω未満（制電性が優れている）
○：１×１０１２Ω以上１×１０１３Ω未満（制電性が良好である）
△：１×１０１３Ω以上１×１０１４Ω未満（制電性が劣っている）
×：１×１０１４Ω以上（制電性が著しく劣っている）
【００５３】
・防曇性
試験区分１で製造した熱可塑性樹脂系フィルムを、２０℃で相対湿度６５％の条件下に２４時間調湿した後、２０℃の水を入れたビーカーに測定面が内側になるよう被せて５℃の雰囲気に１時間放置後、内側の測定面への水滴の付着程度を観察し、測定値を下記の基準で評価した。４０℃で相対湿度５０％の条件下に４週間保管したものについても同様の評価を行なった。
評価基準
◎：水滴が無く透明で、防曇性が優れている
○：大きな水滴があるが透明で、防曇性が良好である
△：水滴がありやや不透明で、防曇性が劣っている
×：小さな水滴があり不透明で、防曇性が著しく劣り実用的でない
【００５４】
・水性インクの定着性
試験区分１で製造した熱可塑性樹脂系フィルムの表面を濡れ張力が４０ｍＮ／ｍ以上となるようコロナ処理した後、コロナ処理した表面にテスター産業社製の自動塗工装置ＰＩ−１２１０型を用いて水性インクの塗布液を１０ｇ／ｍ２となるよう印刷（コーティング）した後、７０℃の乾燥機中で３分間乾燥した。ここで用いた水性インクの塗布液は、東洋インキ社製の水性インク「アクワエコール」を希釈溶剤「ＡＱ６０２Ｇ」で水性インクの濃度２８％に希釈したものである。縦１cm×横１cmの印刷部に、カッターナイフで縦及び横が１mm間隔の切れ込みを入れ、合計で１００個の升目を作り、ここにセロハンテープを密着させた後に剥離して、剥離後における水性インクの残存面積の割合から定着性を以下の基準で評価した。印刷して乾燥したものを４０℃で相対湿度５０％の条件下に４週間保管したものについても同様の評価を行なった。
評価基準
◎：９５％以上残存（水性インクの定着性が優れている）
○：８０％以上９５％未満（水性インクの定着性が良好である）
△：５０％以上８０％未満（水性インクの定着性が劣っている）
×：５０％未満（水性インクの定着性が著しく劣っている）
【００５５】
【表２】
2005187633.tif 000003
【００５６】
試験区分３（積層の熱可塑性樹脂系フィルムの製造）
・実施例１１
エチレン−（１−ブテン）共重合体（エチレン共重合比率９５％、密度０．９２０ｇ／cm３、ＭＦＲ２．１ｇ／１０分）９３．８部、ジグリセリン＝モノステアラート２．０部、テトラデシルスルホン酸ナトリウム１．２部及びｎ−オクタデシル−β−（４’−ヒドロキシ−３’，５’−ジ−ｔ−ブチルフェニル）プロピオネート／トリス（２，４−ジ−ｔ−ブチルフェニル）フォスファイト＝５０／５０（重量比）の混合物３．０部をタンブラーブレンダーに投入し、混合した後、二軸押出機により溶融混練して、ポリオレフィン系樹脂組成物のマスターペレットを得た。このマスターペレット１０部と前記のエチレン−（１−ブテン）共重合体（エチレン共重合比率９５％、密度０．９２０ｇ／cm３、ＭＦＲ２．１ｇ／１０分）９０部をタンブラーブレンダーにて混合し、水性インクによる印刷の施される層用のポリオレフィン系樹脂組成物を得た。このポリオレフィン系樹脂組成物が水性インクによる印刷の施される一方の外層に、また前記のエチレン−（１−ブテン）共重合体（エチレン共重合比率９５％、密度０．９２０ｇ／cm３、ＭＦＲ２．１ｇ／１０分）が中間層及び他方の外層になるよう、以上をＴダイ法により３０℃に冷却しながら成形し、厚さ６０μｍの３層の共押し出し積層フィルム（各層の厚さの比は、水性インクによる印刷の施される一方の外層／中間層／他方の外層＝１／４／１）を製造した。
【００５７】
・実施例１２〜２０及び比較例６〜１０
実施例１１の熱可塑性樹脂系フィルムの製造と同様にして、実施例１２〜２０及び比較例６〜１０の熱可塑性樹脂系フィルムを製造した。実施例１１も含め、以上で製造した各例の熱可塑性樹脂系フィルムの内容を表３にまとめて示した。表３中の各記号は表１中の各記号と同じである。
【００５８】
【表３】
2005187633.tif 000004
【００５９】
試験区分４（熱可塑性樹脂系フィルムの評価）
試験区分３で製造した熱可塑性樹脂系フィルムについて、試験区分２と同様に透明性、制電性、防曇性及び水性インクの定着性を評価した。結果を表４にまとめて示した。
【００６０】
【表４】
2005187633.tif 000005